(57)【要約】【課題】発熱体の長寿命化が図れ、コストの低減化が図れるβ-Ga2O3単結晶製造装置を提供する。【解決手段】本発明に係る本発明に係るβ-Ga2O3単結晶製造装置１０は、基体１２と、基体１２上に配設された耐熱性を有する筒状の炉本体１４と、炉本体１４を閉塞する蓋体１６と、炉本体１４内に配設された発熱体２０と、発熱体２０を高周波誘導加熱により加熱する高周波コイル２２と、発熱体２０内に配置され、発熱体２０により加熱されるるつぼ２８とを具備し、酸化雰囲気中で、β-Ga2O3の単結晶を製造する単結晶製造装置１０であって、発熱体２０が、Rh含有量が10〜30wt％のPt−Rh合金製であり、天井を有する筒状をなし、表裏面を含む全面に露出部を有することなくジルコニアコートが施されていることを特徴とする。【選択図】図１
2020011899.tif 000002
【特許請求の範囲】
【請求項１】
基体と、該基体上に配設された耐熱性を有する筒状の炉本体と、該炉本体を閉塞する蓋体と、前記炉本体内に配設された発熱体と、該発熱体を高周波誘導加熱により加熱する高周波コイルと、前記発熱体内に配置され、該発熱体により加熱されるるつぼとを具備し、酸化雰囲気中で、β-Ga2O3の単結晶を製造する単結晶製造装置であって、
前記発熱体が、Rh含有量が10〜30wt％のPt−Rh合金製であり、天井を有する筒状をなし、表裏面を含む全面に露出部を有することなくジルコニアコートが施されていることを特徴とするβ-Ga2O3単結晶製造装置。
【請求項２】
前記発熱体が、下部に切欠き部を有することを特徴とする請求項１記載のβ-Ga2O3単結晶製造装置。
【請求項３】
前記発熱体が、下部が他の部位よりも薄肉に形成されていることを特徴とする請求項１記載のβ-Ga2O3単結晶製造装置。
【請求項４】
前記るつぼが、Rh含有量が10〜30wt％のPt−Rh合金製であることを特徴とする請求項１〜３いずれか１項記載のβ-Ga2O3単結晶製造装置。
【請求項５】
基体と、該基体上に配設された耐熱性を有する筒状の炉本体と、該炉本体を閉塞する蓋体と、前記炉本体内に配設された発熱体と、該発熱体を高周波誘導加熱により加熱する高周波コイルと、前記発熱体内に配置され、該発熱体により加熱されるるつぼとを具備し、酸化雰囲気中で、β-Ga2O3の単結晶を製造する単結晶製造装置に用いる前記発熱体であって、
Rh含有量が10〜30wt％のPt−Rh合金製であり、天井を有する筒状をなし、表裏面を含む全面に露出部を有することなくジルコニアコートが施されていることを特徴とするβ-Ga2O3単結晶製造装置用発熱体。
【請求項６】
前記るつぼが、Rh含有量が10〜30wt％のPt−Rh合金製であることを特徴とする請求項５記載のβ-Ga2O3単結晶製造装置用発熱体。
【発明の詳細な説明】
【技術分野】
【０００１】
本発明は、β-Ga2O3単結晶製造装置およびこれに用いる発熱体に関する。
【背景技術】
【０００２】
パワーデバイス用ワイドギャップ半導体等として用いられる酸化ガリウムの単結晶の製造装置が特許文献１に示されている。
すなわち、特許文献１には、耐熱性を有する筒状の炉本体と、該炉本体を閉塞する蓋体と、前記炉本体内に配設された発熱体と、該発熱体を高周波誘導加熱により加熱する高周波コイルと、前記発熱体により加熱されるるつぼとを具備し、酸化雰囲気中で、酸化ガリウムの単結晶を製造する製造装置であって、前記るつぼが、Rh含有量が10〜30wt％のPt-Rh（白金ロジウム）合金製であり、前記発熱体が、Rh含有量が30wt％のPt-Rh合金製である酸化ガリウム単結晶（特にβ-Ga2O3単結晶）の製造装置が示されている。
【０００３】
この特許文献１に示される酸化ガリウム単結晶の製造装置は、上記のように、るつぼや発熱体にPt-Rh合金製のものを用いることによって次のような利点がある。
すなわち、Pt単独の融点は約1768℃であるが、Rh含有量が10〜30wt％のPt-Rh合金とすることによって、その融点は約1850〜1930℃となり、酸化ガリウムの融点1795℃よりも有為に高くなることから、るつぼおよび発熱体に上記Pt-Rh合金製のものを用いることにより、高い融点の酸化ガリウムであっても、その単結晶を好適に製造しうる。
また、上記のように、Rh含有量が10〜30wt％のPt-Rh合金は、その融点が1850〜1930℃と高いことから、酸化物単結晶の製造方法にあっても、VB法、CZ法、EFG法等多岐にわたって適用しうる。
特に、Pt-Rh合金は、酸化しにくいPtの合金となっていることから、酸化性雰囲気中での結晶育成が行え、酸素欠乏欠陥のない良好な品質の結晶を育成できる点が有利となる。
【先行技術文献】
【特許文献】
【０００４】
【特許文献１】特開２０１６−７９０８０号公報
【発明の概要】
【発明が解決しようとする課題】
【０００５】
しかしながら、発明者等が鋭意検討したところ、上記、Rh含有量が10〜30wt％のPt-Rh合金製の材料であっても、酸化雰囲気中で、かつ高温での使用には、次のような課題があることが判明した。
すなわち、上記のようにPtは耐酸化性が強いが、Rhは酸化しやすいことから、Pt-Rh合金の場合であっても、長時間使用すると、次第にRhがPtから遊離し、酸化分解して飛散しやすくなる。このように、Rhが飛散してしまうと合金の組成比率が変化し、融点が低下してしまうことから使用できなくなる。るつぼの場合は、使い捨ての場合が多いことから、さして問題とならないが、発熱体の場合は、寿命が短いことにより交換頻度が高くなり、コスト上昇が避けられないという課題がある。
本発明は上記課題を解決すべくなされ、その目的とするところは、発熱体の長寿命化が図れ、コストの低減化が図れるβ-Ga2O3単結晶製造装置およびこれに用いる発熱体を提供することにある。
【課題を解決するための手段】
【０００６】
本発明に係るβ-Ga2O3単結晶製造装置は、該基体上に配設された耐熱性を有する筒状の炉本体と、該炉本体を閉塞する蓋体と、前記炉本体内に配設された発熱体と、該発熱体を高周波誘導加熱により加熱する高周波コイルと、前記発熱体内に配置され、該発熱体により加熱されるるつぼとを具備し、酸化雰囲気中で、β-Ga2O3の単結晶を製造する単結晶製造装置であって、前記発熱体が、Rh含有量が10〜30wt％のPt−Rh合金製であり、天井を有する筒状をなし、表裏面を含む全面に露出部を有することなくジルコニアコートが施されていることを特徴とする。
【０００７】
前記発熱体を筒状とし、下部に切欠き部を設けるようにすることができる。
あるいは前記発熱体を筒状とし、下部を他の部位よりも薄肉に形成することができる。
前記るつぼに、Pt-Rh合金製、特にRh含有量が10〜30wt％のPt-Rh合金製のものを用いると好適である。
【０００８】
また本発明に係るβ-Ga2O3単結晶製造装置用発熱体は、該基体上に配設された耐熱性を有する筒状の炉本体と、該炉本体を閉塞する蓋体と、前記炉本体内に配設された発熱体と、該発熱体を高周波誘導加熱により加熱する高周波コイルと、前記発熱体内に配置され、該発熱体により加熱されるるつぼとを具備し、酸化雰囲気中で、β-Ga2O3の単結晶を製造する単結晶製造装置に用いる前記発熱体であって、Rh含有量が10〜30wt％のPt−Rh合金製であり、天井を有する筒状をなし、表裏面を含む全面に露出部を有することなくジルコニアコートが施されていることを特徴とする。
前記るつぼに、Pt-Rh合金製、特にRh含有量が10〜30wt％のPt-Rh合金製のものを用いると好適である。
【発明の効果】
【０００９】
本発明に係るβ-Ga2O3単結晶製造装置および発熱体によれば、高周波誘導加熱炉であって、発熱体にRh含有量が10〜30wt％のPt−Rh合金製であり、天井を有する筒状をなし、表裏面を含む全面に露出部を有することなくジルコニアコートが施されたものを用いているので、白金との合金成分であるRhの酸化分解を防止でき、発熱体を繰り返し使用でき、コスト的に有利であると共に、Rhの酸化分解物の結晶中への溶け込みを防止でき、高品質のβ-Ga2O3単結晶の製造が行えるという効果を奏する。
【図面の簡単な説明】
【００１０】
【図１】単結晶製造装置の構成を示す断面図である。
【図２】るつぼを支持する部位の構成を示す拡大断面図である。
【図３】リング状の耐熱部材を示す斜視図である。
【図４】炉本体の斜視図である。
【図５】ジルコニアのコーティング前の発熱体の写真である。
【図６】ジルコニアのコーティング後の発熱体の写真である。
【図７】発熱体の使用回数に対する累積減少重量を示すグラフである。
【図８】るつぼ内で一方向凝固した典型的な３種類の結晶写真である。
【図９】両面鏡面研磨基板について、クロスニコル観察、Ｘ線トポグラフ観察、光学顕微鏡観察を行った結果を示す写真である。
【図１０】炉内温度分布を示すグラフである。
【図１１】ＶＧＦ法によるときの炉内温度制御をした際の炉内温度のプロファイルの一例を示すグラフである。
【図１２】図１１に示す炉内温度制御をした際の温度制御フロー図である。
【図１３】図１１に示す炉内温度制御をした際の、高周波コイル出力に対する炉内温度の追従性を示すグラフである。
【図１４】白金100％のるつぼを用い、図１に示す高周波加熱炉により、図１１に示す炉内温度プロファイルにて、ＶＧＦ法により結晶育成を行って得られたタンタル酸リチウム単結晶の写真である。
【発明を実施するための形態】
【００１１】
（製造装置の構成例）
図１は本実施の形態に係る単結晶製造装置１０の構成例を示す。
この単結晶製造装置１０は、酸化雰囲気中（特に大気中）において、垂直ブリッジマン（ＶＢ）法もしくは垂直温度勾配凝固（ＶＧＦ）法等により酸化ガリウム単結晶やタンタル酸リチウム等の金属酸化物の単結晶を育成する装置となっている。
図１において、基体１２上に、炉本体１４が配設されている。基体１２には、冷却水が通流される冷却機構（図示せず）が設けられている。
炉本体１４は、全体として筒状をなし、1900℃程度までの高温に耐えうる耐熱性を有する構造に形成されている。
炉本体１４の開口部を蓋体１６ａ、１６ｂ、１６ｃにより閉塞可能となっている。
また炉本体１４の下部は、種々の耐熱材料が積層された底部１８となっている。
【００１２】
炉本体１４内において、底部１８上に発熱体２０が載置されている。
本実施の形態における発熱体２０は、Pt系合金からなり、全面にジルコニアコートを施してある。発熱体２０は、炉本体１４に巻回された高周波コイル２２による誘導加熱により加熱される。すなわち、本実施の形態に係る単結晶製造装置１０は、高周波誘導加熱炉となっている。
なお、図示しないが、高周波コイル２２への供給電力（出力）を制御する制御部が設けられている。制御部は手動操作によって通電量を変更するものであっても、所要の入力プログラムにしたがって時間ごとの通電量を自動制御するものであってもよい。
発熱体２０については後にさらに詳述する。
【００１３】
上記底部１８および基体１２には、上下方向に貫通する貫通孔が設けられ、この貫通孔を挿通して、るつぼ受軸２４が図示しない駆動機構により上下動自在および軸線を中心として回転自在に設けられている。るつぼ受軸２４もアルミナ等の高温に耐える耐熱材料によって形成されている。
るつぼ受軸２４の上端にはジルコニア等の耐熱材料からなるアダプタ２６が取り付けられ、このアダプタ２６内にるつぼ２８が載置されるようになっている。るつぼ２８は、発熱体２０によって加熱される。
【００１４】
図２は、アダプタ２６によりるつぼ２８を支持する部位を拡大して示す。るつぼ２８はアダプタ２６の上部の凹部状に形成されたセット部２６aにセットする。セット部２６aの中心には、アダプタ２６を貫通する、上部側が大径、下部側が小径となる貫通孔が開口する。貫通孔の中途の段差部に熱電対のヘッド３０がセットされる。熱電対のヘッドの先端は、アダプタ２６にるつぼ２８をセットした状態で、るつぼ２８の底面に接触するように配置される。
熱電対の線材３１の他端はるつぼ受軸２４の内部を通過して温度検知器まで引き出される。
るつぼ２８の種類については後に詳述する。
【００１５】
続いて、さらに各部の詳細について説明する。
炉本体１４は、図示の実施の形態では、内層側から順に、最内壁たる耐熱壁３２、内筒３４、断熱材層３６、外筒３８の４層構造となっている。なお、４０はカバー部材である。
耐熱壁３２は、図３、図４に示すように、６個の分割片３２ａが接合されて所要高さを有するリング状に形成された耐熱部材３２ｂが、上下方向に複数積層されて筒状に形成されている。リング状に形成された耐熱部材３２ｂは、図４に明確なように、上下隣接するリング状の耐熱部材３２ｂの各分割片３２ａが、周方向に互いにずれて積層されるように配置するとよい。
耐熱部材３２ｂは、特に限定されるものではないが、アルミナ製、もしくは2000℃程度までの温度に対する耐熱性を有するジルコニア製とするのが好適である。
耐熱壁３２は全体を筒状に形成され、上端は前記蓋体１６ａによって閉塞される。
【００１６】
内筒３４、外筒３８もアルミナ等の耐熱部材によって形成されている。内筒３４は上記蓋体１６ｂによって閉塞されている。外筒３８も上記蓋体１６ｃによって閉塞されている。内筒３４および外筒３８との間に断熱材が充填されて上記断熱材層３６が形成されている。
断熱材層３６の断熱材は、アルミナファイバーが所要密度で固められたものであって、ポーラス状をなし、耐熱性を有すると共に、断熱性を有するものに形成されている。
外筒３８の蓋体１６ｃ上にも断熱材を載せた断熱材層４２が形成されている。
【００１７】
次に発熱体２０について説明する。
発熱体２０は、Pt系合金から成り、表裏を含めた全面にジルコニアコートを施してある。
発熱体２０は、天井を有する筒状をなす。図５は、ジルコニアをコーティングする前の発熱体２０の写真を示し、表面が光沢面となっている。図６はジルコニアをコーティングした後の発熱体２０の写真を示し、表面が乳白色の梨地状となっている。
発熱体２０へのジルコニアのコーティングは、溶射法等によって行える。
ジルコニアコートの厚さは、特に限定されないが、数十〜数百μｍの厚さが好適である。ジルコニアコートは、あまり厚すぎると熱履歴による伸縮によってひび割れ、剥離するおそれがある。一方ジルコニアコートは、薄すぎると必要な耐熱性や、Rhの飛散防止性が得られない。
【００１８】
発熱体２０には、Pt-Rh、Pt-Mo、Pt-W、Pt-Ir、Pt-Re合金などのPt系合金製のものを用い得るが、Pt-Rh合金製のものが好適である。その合金組成として、Rh含有量が10〜30wt％のPt-Rh合金製とするとより好適である。Rh含有量が10〜30wt％のPt-Rh合金製とすることによって、前記のように、その融点が約1850〜1930℃となり、酸化ガリウムの融点1795℃よりも有為に高くなることから、発熱体２０に上記Pt-Rh合金製のものを用いることにより、高い融点の酸化ガリウムであっても、その単結晶を好適に製造しうる。
【００１９】
ところで、発明者等が鋭意検討したところ、前記のように、発熱体２０に、Rh含有量が10〜30wt％のPt-Rh合金製のものを用いた場合にあっても、高温で長期にわたって使用すると、次第にRhがPtから遊離し、酸化分解して飛散しやすくなることが判明した。このように、Rhが飛散してしまうと合金の組成比率が変化し、融点が低下してしまうことから高温での使用に耐えなくなる点は前記したとおりである。
【００２０】
図７は、ジルコニアコート有りと、ジルコニアコート無しの発熱体２０の、使用回数における重量減少を示すグラフである。この試験は、使用回数経過のその都度、発熱体２０を炉内から取り出して、その重量を測定することによって行った。
図７に示すように、ジルコニアコート無しの発熱体２０を用いた場合、少ない使用回数で、その重量減少が顕著である。一方、ジルコニアコートを施した発熱体２０を用いた場合には、重量減少は緩やかであり、寿命が延びることがわかる。具体的には、５０回以上繰り返し使用できており、また、1700℃以上の状態を累計600時間以上使用している。発熱体２０の重量減少は、Pt-Rh合金製の発熱体において、Ptは酸化しにくく、一方Rhは酸化しやすいものであることから、高温での使用によって、Rhが合金から次第に分離し、酸化分解し、飛散することによると考えられる。発熱体２０にジルコニアコートを施すことによって、発熱体２０の酸素との接触を可及的に抑制でき、Rhの飛散を防止できる。
【００２１】
なお図示しないが、発熱体２０の下部に、スリット等の切欠き部を設けるか、あるいは発熱体２０下部を他の部位よりも薄肉に形成すると好適である。
これにより、高周波コイル２２からの加熱による発熱体２０下部の発熱量が他の部位よりも低く抑えられ、Rhの飛散をより効果的に抑えられる。
発熱体２０は、サファイア等の断熱材からなる底部１８上に載置されるが、発熱体２０の底部の発熱量が低く抑えられることから、発熱体２０の底部１８との結着が抑えられ、またそれによるジルコニアコートの剥離も抑えられるので、発熱体２０の露出が抑えられ、Rhの飛散が抑制される。
るつぼ２８での結晶の育成は、発熱体２０内上部の均熱ゾーンにて行われるので、発熱体２０下部における発熱が低く抑えられても、結晶の育成には支障がない。
【００２２】
次にるつぼ２８について説明する。
β-Ga2O3結晶の製造においては、るつぼ２８の材料として白金系合金材料、好適にはPt-Rhの合金材料を使用する。
るつぼ２８に、Pt系合金材料、特にPt-Rh系合金材料を用いることにより、大気中にもかかわらず、例えばIr単独の場合と相違し、るつぼ２８の酸化を防止でき、一方で、酸素の豊富な大気中で結晶育成することから、酸素欠乏欠陥のない酸化ガリウムの結晶育成が行える。
るつぼ２８に、白金系合金材料のものを用いるときには、酸化ガリウム以外の、Ptの融点よりも高い融点を有する金属酸化物の結晶の育成も行える。
【００２３】
タンタル酸リチウム（LiTaO3：ＬＴ）単結晶の製造においては、るつぼ材料として白金系材料を用いる。白金100％のものが好ましい（なお、白金100％とは、製造の際に不可避的に混入してくる1％未満の不純物を含有するものも含む）が、純度95wt％以上ものであってもよい。5wt％程度の、例えばロジウム（Rh)が入ったものであってもよい。5wt％程度のロジウムであれば、結晶中へのロジウムの溶け出しを低くでき、結晶の品質にそれほど悪影響を与えない。また、ロジウムが混入することによって、るつぼの融点が高くなるので、この点で、るつぼの変形を有効に抑えることができる。
るつぼ２８に、白金材料を用いることにより、大気中にもかかわらず、例えばIr単独の場合と相違し、るつぼ２８の酸化を防止でき、一方で、酸素の豊富な大気中で結晶育成することから、酸素欠乏欠陥のない高品質のタンタル酸リチウム単結晶の結晶育成が行える。
【実施例】
【００２４】
以下では、図１に示す単結晶製造装置１０を用い、β-Ga2O3の単結晶およびLiTaO3の単結晶を製造した実施例を示す。
（β-Ga2O3の結晶育成の実施例）
図１に示すVB（垂直ブリッジマン）炉内において種子無し一方向凝固β-Ga2O3結晶育成を試みた。
内径25mm、高さ50mmのPt-Rh系合金製のるつぼにβ-Ga2O3焼結体原料を充填し、β-Ga2O3の融点（約1795℃）近傍の温度勾配を5〜10℃/cmになるように温度分布を設定した1800℃以上の空気中高温炉（図１に示す装置）内で全融解させた。その後るつぼ移動および炉内温度降下を併用し一方向凝固を行った。冷却後、るつぼを剥がし成長結晶を取り出した。
【００２５】
上記一方向凝固β-Ga2O3結晶育成で得られた典型的な３種類の結晶の結晶写真を図８に示した。結晶Ａは全てが多結晶成長した場合である。結晶Ｂは多結晶成長から突然単結晶成長に変化した場合である。結晶Ｃは底面から上端まで単結晶成長した場合である。結晶Ｂの上部単結晶部分および単結晶Ｃは、Ｘ線回折と特徴的な晶癖観察から、どちらも<100>方向に（100）面のファセット成長していること、さらに（100）面と約104°に（001）ファセット面が現れ、これら２つのファセット面に垂直な方向が<010>方向であることが同定された。<100>方向よりも<010>方向の成長速度が約１桁速い、強い成長速度異方性のため、種子無しでも高い確率で、<100>方向に（100）面ファセット成長することが確認された。
【００２６】
また、得られた単結晶から成長方向に垂直な（100）面基板を切断し、厚さ約0.5mmの両面鏡面研磨基板を得た。これらの基板試料について、クロスニコル観察、Ｘ線トポグラフ観察、KOHエッチング後光学顕微鏡観察を行った。
クロスニコル観察結果を図９（ａ）に示した。この観察方法において検出可能な小傾角境界の無い単結晶基板であることがわかった。同じ基板の透過Ｘ線トポグラフ写真を図９（ｂ）に示した。外周部の一部を除き透過Ｘ線回折像が得られた。外周部の画像が欠落した部分（白色部）は、高転位密度領域、またはクロスニコル法では検出できない僅かな傾角に相当する。ほぼ[010]方向に局所的に並ぶ転位ピット列を図９（ｃ）に示した。この密度は２×103個／cm2程度であった。図９（ｂ）のＸ線トポグラフ写真の白色部分に相当する領域には5×105個／cm2程度の高密度転位ピットが存在していた。また、Ｘ線トポグラフ像とは対応しない[010]方向に10〜数10μｍサイズで線状に並ぶ欠陥を図９（ｄ）に示した。この欠陥はエッチング無しでも観察されるもので、線状欠陥と考えられる。
本実施例において、るつぼ２８は使い捨てであったが、Pt-Rh合金製で全面にジルコニアコートを施した発熱体２０は、５０回以上の結晶育成に繰り返し用いることができた。
【００２７】
（LiTaO3の結晶育成の実施例）
ＶＢ法によるタンタル酸リチウム単結晶の結晶育成を次のようにして行う。
まず、あらかじめ計測した高周波コイル２２の出力と炉本体内温度（以下炉内温度という）データに基づいて、高周波コイル２２を所要出力で出力させて、あらかじめ図１０に示すような炉内温度分布となるように、炉内を昇温させる。次いでタンタル酸リチウムの種子結晶とタンタル酸リチウムの原材料を収容したるつぼ２８をアダプタ２６に乗せ、るつぼ受軸２４を上昇させて、るつぼ２８を均熱ゾーンまで上昇させ、タンタル酸リチウムを融解させる。次いでるつぼ軸受２４を降下させて、るつぼ２８を炉外で冷却することによって融解したタンタル酸リチウムを固化、結晶化させてタンタル酸リチウム単結晶を得ることができる。
【００２８】
その後、炉内温度を適宜温度まで降下させて、炉内に再度るつぼを上昇させて、必要に応じて結晶のアニール処理をすることができる。
るつぼ２８からタンタル酸リチウム単結晶を取り出すには、白金製のるつぼ２８をハサミ等によって切り裂いて、結晶を取り出すようにする。切り裂いたるつぼ２８は融解して再利用することができる。なお、るつぼ２８は、切り裂くことが容易なように、厚さ0.5mm以下（好適には0.1〜0.2mm）の白金製とするとよい。
【００２９】
ＶＧＦ法によるタンタル酸リチウム単結晶の結晶育成の場合にも、あらかじめ図１０に示すような炉内温度分布となるように、発熱体２０を加熱する際の高周波コイル２２の出力を把握しておくようにする。
ＶＧＦ法によるタンタル酸リチウム単結晶の結晶育成には、タンタル酸リチウムの種子結晶とタンタル酸リチウムの原材料を収容したるつぼ２８をアダプタ２６に乗せ、るつぼ受軸２４を上昇させて、るつぼ２８を、あらかじめ炉内の均熱ゾーンとなるべき高さ位置まで上昇させておく。次いで、高周波コイル２２を所要出力で作動させ、炉内温度を図１０に示すような温度分布となるように上昇させ、タンタル酸リチウムを融解させる。次いで炉内温度を降下させてタンタル酸リチウムを固化、結晶化させてタンタル酸リチウム単結晶を得ることができる。ＶＧＦ法によるときは、るつぼ２８を所要高さ位置に固定配置して、炉内温度を上昇、下降させるものであるので、温度下降時にアニール処理を同時に行える利点がある。また、結晶育成の際に、炉内温度を上昇、降下させるのであるから、温度制御を細かく精度よく行えるので、より高品質のタンタル酸リチウム単結晶を得ることができる。
【００３０】
図１１に、ＶＧＦ法によるときの炉内温度制御する際の炉内温度のプロファイルの一例を示す。また図１２にその際の温度制御フローを示す。図１３は、高周波コイル２２の出力に対する炉内温度の追従性を示すグラフである。
工程Ｓ１において、るつぼ２８にタンタル酸リチウムの種子結晶とタンタル酸リチウムの原材料を収納し、るつぼ２８を炉内の所定位置（上記均熱ゾーンとなるべき位置）まで上昇させておく。炉内温度は室温である。
工程Ｓ２において、高周波コイル２２の出力を比較的急激に上昇させ、炉内温度が約1295℃となるまで、炉内温度を急上昇させる。この間の時間は約600分。これによりタクトタイムを短縮できる。出力を急上昇させるので炉内温度の追従性は低い（図１３）。
【００３１】
工程Ｓ３では、高周波コイル２２の出力を一定にして、炉内の温度を一定に保持し、炉内の温度を安定化する。この間の時間は約650分となる。ただし、今後の実施において、炉内温度安定化に650分を必要とすることはなく、360分程度で十分である。
次いで工程Ｓ４で、再度高周波コイル２２の出力を再び急上昇させて炉内温度を種子付け温度の手前である約1500℃まで上昇させる。この間の時間は約230分となる。工程Ｓ３で炉内温度を安定化し、炉内温度分布を均一化してあるので、高周波コイル２２の出力に対する炉内温度上昇の追従性は高い（図１３）。
次いで工程Ｓ５で、高周波コイル２２の出力上昇を低く抑えて、炉内温度、すなわちるつぼ２８の温度が種子付け温度となるまでゆっくり温度上昇させる。この間の時間は約150分となる。このように、炉内温度をゆっくり上昇させることで、るつぼ２８の温度が、種子付け温度（約1586℃）をオーバーシュートするのを防止することができる。
【００３２】
そして工程Ｓ６で、高周波コイル２２の出力を一定にし、るつぼ２８の温度を約1586℃と一定にして、原材料のタンタル酸リチウムを溶解し、種子付けを行う。この間の時間は約180分となる。なお、るつぼ２８の温度は、るつぼ２８の底部の温度を熱電対のヘッド３０で計測しているので、るつぼ２８内の温度は、これよりも高い、約1650℃に上昇していると考えられる。
上記のように、工程Ｓ５で炉内温度をゆっくり上昇させて、るつぼ２８の温度が、種子付け温度（約1586℃：るつぼ内の実際の種子付け温度は1650℃）をオーバーシュートするのを防止するようにしているので、タンタル酸リチウムの単結晶化を精度よく、かつ効率よく行わせることができる。また、るつぼ２８を過加熱することがないので、白金製のるつぼ２８が軟化して変形するなどの不具合が発生しない。また、工程Ｓ５およびＳ６での、高周波コイル２２の出力に対する炉内温度上昇の追従性は当然ながら高い（図１３）。
このように、温度制御を細かく精度よく行うことができる製造装置を作製し、炉内温度上昇の追従性が高い制御を実行することによって、白金るつぼを軟化、変形させることなく用いることができた。
また、白金るつぼの温度を白金融点（1768℃）よりも50℃程度低くなるようにすればよいことがわかった。
【００３３】
次いで、工程Ｓ７で、高周波コイル２２の出力を若干低下させ、炉内温度、したがって、るつぼ２８の温度を約1425℃までゆっくり低下させ、融解したタンタル酸リチウムを固化、結晶化させる。この間の時間は約3010分となる。この工程Ｓ７における、高周波コイル２２の出力に対する炉内温度上昇の追従性は高い（図１３）。この工程Ｓ７において、実質的にアニール処理もなされる。
そして、工程Ｓ８で、高周波コイル２２の出力を比較的急激に低下させ、炉内温度を室温にまで低下させ、結晶育成を終了する。工程Ｓ８の時間は、約2660分となる。工程Ｓ８における、高周波コイル２２の出力に対する炉内温度上昇の追従性は低い（図１３）。
【００３４】
上記のように、図１１、図１２に示す炉内温度制御の実施の形態において、工程Ｓ１、Ｓ２、Ｓ３、Ｓ８では、高周波コイル２２の出力変化に対して炉内温度が遅れて追従しているが、精密な温度制御を必要とする工程Ｓ４〜Ｓ７、特に工程Ｓ５〜Ｓ７では、高周波コイル２２の出力変化に対する炉内温度の追従性は高い。このことは、精密な温度制御を必要とする工程Ｓ５〜Ｓ７において、必要とする正確な温度制御が可能なことを意味し、高品質のタンタル酸リチウム単結晶を育成でき、また、るつぼ２８を変形させることなく結晶の育成ができる。
図１４は、白金100％のるつぼを用い、図１に示す高周波加熱炉により、図１１に示す炉内温度プロファイルにて、ＶＧＦ法により結晶育成を行って得られたタンタル酸リチウム単結晶の写真である。
なお、図１１、図１２に示す炉内温度のプロファイルおよび制御フローは一例であって、これに限定されるものではない。
【００３５】
上記のように、本実施例では、温度勾配を小さくできるＶＢ法もしくはＶＧＦ法を採用することによって、炉内温度分布の均一化が図れ、炉内最高温度を低く抑えることができるので、タンタル酸リチウムとの融点差の小さい白金製のるつぼを、軟化、変形させることなく用いることができる。そして、白金製のるつぼを用いることができるので、るつぼ材料の結晶中への融解がほとんどなく、炉内温度制御を精密に行うことができることと相俟って、高品質のタンタル酸リチウム単結晶の育成ができるという効果を奏する。
また、酸化雰囲気（大気中）でタンタル酸リチウム単結晶の結晶育成ができるので、例えばIr（イリジウム）製るつぼを用いる場合のように、不活性ガス等の導入が必要でなく、装置の小型化が図れると共に、アニール処理も容易に行えるという利点がある。
以上、各実施例の結果により、酸化ガリウムとタンタル酸リチウムの単結晶の育成を確認しており、本実施の形態における単結晶製造装置によれば、融点が1800℃ぐらいまでの金属酸化物における、単結晶の商業的製造を実現可能にできる。
【符号の説明】
【００３６】
１０  単結晶製造装置、１２  基体、１４  炉本体、１６ａ  蓋体、１６ｂ  蓋体、１６ｃ  蓋体、１８  底部、２０  発熱体、２２  高周波コイル、２４  るつぼ受軸、２６  アダプタ、２６ａ  セット部、２８  るつぼ、３０  熱電対のヘッド、３１  熱電対の線材、３２  耐熱壁、３２ａ  分割片、３２ｂ  耐熱部材、３４  内筒、３６  断熱材層、３８  外筒、４０  カバー部材、４２  断熱材層
【図１】
2020011899.tif 000003
【図２】
2020011899.tif 000004
【図３】
2020011899.tif 000005
【図４】
2020011899.tif 000006
【図５】
2020011899.tif 000007
【図６】
2020011899.tif 000008
【図７】
2020011899.tif 000009
【図８】
2020011899.tif 000010
【図９】
2020011899.tif 000011
【図１０】
2020011899.tif 000012
【図１１】
2020011899.tif 000013
【図１２】
2020011899.tif 000014
【図１３】
2020011899.tif 000015
【図１４】
2020011899.tif 000016